Brevet FR3136244A1 — publié le 20231208

Installation de production d’une nappe en fibres non tissé 3D. Installation de fabrication d’une nappe de fibres non-tissé, notamment en feutre, en 3D est caractérisée en ce qu’elle comporte un dispositif de dépose d’un mélange de fibres sensiblement non liées entre elles sous la forme d’une couche de base sur un tapis de convoyage perméable à l’air, notamment perforé, , la couche de base étant convoyée jusqu’à une zone dite d’apport disposée en face d’au moins une buse d’apport de fibres supplémentaires, des moyens d’aspiration étant disposés de manière à aspirer l’air contenu dans la couche de base pour la maintenir sur le tapis de convoyage au niveau de la zone d’apport, la au moins une buse d’apport de fibres déposant sur la couche de base des fibres supplémentaires pour former dans au moins une région de la couche de base au moins une couche supplémentaire pour ainsi obtenir une couche préformée en trois dimensions ou 3D ayant une épaisseur et/ou un masse surfacique variable dans l’espace, la couche préformée 3D étant ensuite convoyée dans un élément de consolidation, notamment par traitement thermique, par exemple dans un four, pour consolider la couche préformée en 3D en la nappe finale en trois dimensions ou 3D ayant une épaisseur et/ou un masse surfacique variable dans l’espace. Figure pour l’abrégé : Fig.1 Installation de production d’une nappe en fibres non tissé 3D La présente invention se rapporte à une installation de production pour produire des nappes de fibres de non-tissé, notamment en feutre conformées en trois dimensions (3D) et/ou ayant une masse surfacique variable dans l’espace, notamment destinées à être utilisées dans le domaine de l’industrie automobile. Des nappes de fibres de non-tissé en trois dimensions d’épaisseur et/ou de masse surfacique variable(s) dans l’espace sont d’un grand intérêt, notamment pour fabriquer des produits dans une large gamme, notamment dans l’industrie automobile pour des isolations sonores et/ou thermiques de portes, de pavillons, plafonds, planchers, recouvrements d’intérieur et analogues. Les produits préformés en fibres de non-tissé d’épaisseur et/ou de masse surfacique variable(s) sont classiquement produits à partir de couches de fibres, sans réelle cohésion entre elles, formées d’un mélange de fibres contenant des fibres ou des particules liantes, ces couches de fibres étant formées dans un moule puis démoulées et ensuite chauffées dans un four pour les pré-consolider et obtenir un élément à base de fibres non-tissé ayant la forme du moule, les fibres ou particules liantes étant « activées » lors du chauffage. Les produits ainsi obtenus ont la forme du moule et ont une cohésion suffisante pour être manipulés et transportés vers d’autres étapes de moulage des pièces finales avec d’autres couches de non-tissés, textiles et autres matériaux absorbant le bruit. Ces installations de moulage sont particulièrement compliquées à réaliser et à exploiter. Le démoulage des fibres non consolidées et la manutention des formes est délicate jusqu’à la consolidation dans le four. Quant aux installations à moule rotatif, comme par exemple celle décrite dans EP2532777A1, elles ont en outre l’inconvénient d’être mal adaptées à la production de pièces de grande dimension. Il est aussi connu, par exemple de WO2009/043195A1, de produire des nappes de fibres non-tissé en 3D avec une pluralité de buses couvrant la totalité de la largeur de la pièce à produire, chaque buse délivrant des fibres sur un tapis comportant une aspiration par le dessous. Les pièces obtenues avec cette technique peuvent certes être de grande dimension mais ne présentent pas une bonne résistance aux efforts. On aimerait avoir à disposition une installation de production de produits à base de fibres de ce genre qui soit beaucoup plus simple à mettre en œuvre et qui permet d’obtenir un produit ayant une meilleure résistance. Suivant l’invention, une installation de fabrication d’une nappe de fibres non-tissé, notamment en feutre, en 3D est caractérisée en ce qu’elle comporte un dispositif de dépose d’un mélange de fibres sensiblement non liées entre elles sous la forme d’une couche de base sur un tapis de convoyage perméable à l’air, notamment perforé, la couche de base étant convoyée jusqu’à une zone dite d’apport disposée en face d’au moins une buse d’apport de fibres supplémentaires, des moyens d’aspiration étant disposés de manière à aspirer l’air contenu dans la couche de base pour la maintenir sur le tapis de convoyage au niveau de la zone d’apport, la au moins une buse d’apport de fibres déposant sur la couche de base des fibres supplémentaires pour former dans au moins une région de la couche de base au moins une couche supplémentaire pour ainsi obtenir une couche préformée en trois dimensions ou 3D ayant une épaisseur et/ou une masse surfacique variable dans l’espace, la couche préformée 3D étant ensuite convoyée dans un élément de consolidation, notamment par traitement thermique, par exemple dans un four, pour consolider la couche préformée en 3D en la nappe finale ayant une épaisseur et/ou une masse surfacique variable dans l’espace. En prévoyant ainsi de déposer sur une couche de fibres de base préalablement formée les plots et autres formes ayant un volume destinés à donner à la couche de fibres la forme d’un produit en 3D, pour obtenir ainsi, après consolidation des fibres de la couche, un produit final à base d’une nappe de fibres, notamment en feutre, en 3D, ayant une épaisseur et/ou une masse surfacique variable(s) dans l’espace, les inventeurs se sont rendus compte, à leur grande surprise, que les parties supplémentaires ajoutées sur la couche se déplaçant devant les buses d’apport tenaient leurs formes au moins jusqu’à leur consolidation dans le four, ce qui permettaient ainsi d’obtenir facilement les produits en 3D, notamment sans avoir à utiliser une installation de moulage compliquée. En outre, le produit obtenu est bien homogène, a une grande stabilité et résiste bien aux efforts, contrairement aux pièces des systèmes de l’art antérieur qui présentent dans leur matière des interfaces s’étendant dans toute la longueur et toute la hauteur nuisant à leur résistance. De préférence, il est prévu des moyens de commande de la vitesse du tapis de convoyage, et ces moyens de commande comportent des moyens d’arrêt ou de ralentissement du déplacement du tapis pendant un laps de temps donné, le temps de déposer une ou des couches supplémentaires sur la couche de base pour la formation d’une couche préformée donnée 3D pour la formation d’un produit, avant de redémarrer ou réaccélérer le tapis pour déplacer la couche préformée 3D d’une distance donnée pour ainsi permettre la dépose d’une ou de couches supplémentaire pour la formation d’un produit suivant sur la couche de base. Suivant l’invention, de manière favorable, on peut ne prévoir qu’une seule buse d’apport de fibres supplémentaires dans la zone de formation de la couche préformée. En particulier, on peut prévoir des moyens de commande de déplacement de la buse d’apport de fibres supplémentaires au-dessus de la zone d’apport pour commander le déplacement de la buse au-dessus de la zone d’apport en fonction de la forme finale souhaitée du produit. Cependant on pourrait également prévoir, plutôt que de déplacer une unique buse sur la zone d’apport, une pluralité de buses, qui sont fixes et/ou également mobiles, pour apporter les fibres supplémentaires sur la couche de fibres de base. De préférence, la au moins une buse est solidaire d’au moins un bras de commande, notamment piloté par un système robotisé. Une fois le produit sorti du four, on peut soit enrouler la nappe finale obtenue par consolidation thermique, soit découper à des formats de dimensions prédéterminées les produits les uns après les autres et, éventuellement, les empiler. De préférence, la couche de base est continue. De préférence, il est prévu au moins un gabarit, notamment solidaire d’un bras de commande, notamment piloté par un système robotisé, destiné à être positionné de manière à délimiter la forme d’une région dans laquelle sont apportées des fibres supplémentaires. De préférence, le mélange de fibres comporte des fibres non liantes et des fibres ou des particules liantes, ces dernières étant destinées, sous l’effet du traitement thermique final à consolider la couche préformée pour obtenir la nappe en 3D. De préférence, la couche de base a une (des) épaisseur et/ou masse surfacique de base et la couche préformée en 3D a une(des) plus grande(s) épaisseur et/ou masse surfacique comprise entre 1,1 fois et 5 fois l’épaisseur/masse surfacique de la couche de base, notamment entre 1,2 et 3. De préférence, le tapis de convoyage comporte une section rectiligne, notamment au niveau de la zone d’apport. Suivant un perfectionnement, qui constitue en soi une invention indépendamment des aspects décrits ci-dessus de l’invention, mais qui peut favorablement être combiné avec ceux-ci, la nappe 3D entrant dans le four est prise en sandwich entre deux tapis respectivement supérieur et inférieur pendant la consolidation thermique, les deux tapis étant à distance l’un de l’autre, ce qui permet d’obtenir une nappe en sortie d’épaisseur régulière, épaisseur qui correspond à la distance entre les deux tapis inférieur et supérieur du four, ce qui permet que la nappe pré-consolidée ou consolidée en sortie du four ait une épaisseur sensiblement constante et un grammage ou une densité variable. Ainsi la présente invention se rapporte aussi à une installation de fabrication d’une nappe de fibres non-tissé, notamment en feutre, en 3D, caractérisée en ce qu’elle comporte un four de consolidation thermique dans lequel la nappe 3D est prise en sandwich entre deux tapis respectivement supérieur et inférieur, à distance l’un de l’autre. A titre d’exemple, on décrit un mode de réalisation d’une installation suivant l’invention, en se rapportant aux dessins dans lesquels : La est une vue de côté d’une installation suivant l’invention ; et La est une vue de côté de la fin de l’installation de la , incluant le four et un enrouleur. A la , un dispositif 8 de formation d’un mélange de fibres dépose sur un premier convoyeur 9 rectiligne sans fin perforé des fibres sous la forme d’un mélange comportant des fibres de base, par exemple des fibres de polyester ou des fibres naturelles issues d’une nappeuse pneumatique et des fibres liantes, par exemple en Polypropylène, en Co polyester ou un bi-composant Polyester - Co polyester, pour former une couche 5 continue de fibres. La couche 5 est ensuite transférée sur un deuxième convoyeur 1 rectiligne sans fin perforé. Suivant un autre mode de réalisation, les deux convoyeurs 9 et 1 pourraient être remplacé par un unique convoyeur réalisant l’ensemble des fonctions de convoyage des deux convoyeurs. Dans cette couche 5 de fibres, les fibres n’ont pas entre elles de cohésion, et par exemple, on peut en enlever à la main des fibres sans que tout le reste de la couche suive. La couche de fibres ainsi formée et transférée sur le tapis 1 perforé, passe ensuite dans une zone 2 d’apport, en face de laquelle une buse 3 d’apport de fibres supplémentaires peut se déplacer, sous la commande d’un bras de robot commandé par un circuit de commande électronique approprié bien connu dans le domaine, et qui permet, en fonction de la vitesse de déplacement du bras, de la vitesse de sortie des fibres de la buse, du diamètre de la buse, de la distance de la buse à la couche, du poids des fibres ajoutées, etc…, de déposer des couches 6 de fibres supplémentaires en certains endroits de la couche de base pour obtenir ; en sortie de la zone d’apport, une couche préformée dont la forme est fonction de la forme en 3D du produit final que l’on entend obtenir. La buse 3 d’apport est ici une buse d’injection, qui injecte les fibres supplémentaires par l’intermédiaire d’un courant d’air d’injection. Pour faire en sorte que la buse 3 ait le temps d’injecter toutes les fibres nécessaires pour réaliser les parties en volume correspondant à la forme du produit en 3D que l’on souhaite obtenir, les moyens de commande de déplacement du tapis supportant la couche de base maintenue par des moyens de maintien réalisés classiquement par des moyens de maintien, sont arrêtés pendant un laps de temps suffisant pour permettre à la buse de déposer l’ensemble des fibres nécessaires à la forme souhaitée. La buse peut en particulier être solidarisée à un bras de robot commandé par ordinateur. Une autre solution peut être de prévoir une pluralité de buses fixes, dont les débits respectifs sont commandés en fonction de la forme 3D finale souhaitées. Une combinaison de ces deux solutions, c’est-à-dire une combinaison de buses fixes et mobiles est également possible. De même, au lieu d’une seule buse mobile, on peut prévoir plusieurs buses mobiles sous la commande d’un ou plusieurs bras de robot. Une fois les parties à volume déposées sur la couche de base dans la zone d’apport, on obtient une couche préformée et cette couche préformée est convoyée dans un four 7 pour permettre sa consolidation. Cette consolidation s’effectue par la mise en fusion des fibres liantes du mélange de fibres. A la sortie du four, la nappe peut être enroulée ou découpée pièce par pièce, chaque pièce étant ensuite empilée les unes sur les autres. Suivant un mode de réalisation avantageux, la nappe 3D entrant dans le four 7 est prise en sandwich entre deux tapis 71 et 72 respectivement supérieur et inférieur pendant la consolidation thermique, les deux tapis étant à distance l’un de l’autre, ce qui permet d’obtenir une nappe en sortie d’épaisseur régulière, épaisseur qui correspond à la distance entre les deux tapis inférieur et supérieur du four, ce qui permet que la nappe pré-consolidée ou consolidée en sortie du four ait une épaisseur sensiblement constante et un grammage ou une densité variable. A la sortie du four 7, la nappe thermiquement consolidée est transférée vers un dispositif enrouleur 9. De préférence, la couche de base a un poids surfacique d’au moins 300 g/m 2 , notamment compris entre 300 et 2.500 g/m 2 . Sous le tapis perméable, notamment percé de trous, un dispositif 4 de formation de vide conçu pour produire une pression négative en direction du tapis est disposé. La pression du vide assure que la nappe de base reste bien solidarisée pendant le processus d’alimentation et le processus d’apport de fibres supplémentaire, et de préférence également dans le four. Le dispositif d’aspiration est conçu pour appliquer une pression négative sous le produit afin d’aspirer et de maintenir la couche de base et la couche préformée sur le tapis pendant les différentes étapes du processus. Le matériau de base est de préférence constitué de fibres, telles que des fibres naturelles, par exemple des fibres de coton et/ou des fibres synthétiques, comme par exemple des fibres en matière thermoplastique et/ou des fibres minérales ou une combinaison de celles-ci. Outre des fibres, le matériau de base peut comporter d’autres matériaux supplémentaires sous la forme de poudres, granulés, mousses ou autres. La nappe de base peut être de même composition fibreuse que les fibres déposées, par la ou les buses, ou être de composition différente. Une partie du matériau de base peut comporter des matériaux liants, tels que des fibres liantes ou des particules sous la forme de poudres, flocons ou autres, qui sont activées pendant le traitement thermique. Le dispositif de formation de fibres, en amont du dispositif de dépose de fibres supplémentaires par la ou les buses, comporte, de manière la plus préférable, une nappeuse de type nappeuse pneumatique. Lorsque le tapis est arrêté l’alimentation en fibres de la nappeuse est arrêté. Puis l’alimentation en fibres de la nappeuse reprend de manière synchronisée avec l’avance du tapis de manière à maintenir un grammage constant. Il est aussi envisageable dans une manière de réaliser l’invention de faire varier le grammage de la nappe de base dans le sens d’avance de la nappe par une variation de l’alimentation en fibres de la nappeuse. Dans une variante, la couche de base pourrait aussi être formée avec un nappeur dit crosslapper précédé d’une carde. Dans ce cas, le nappeur et la carde qui l’alimente sont synchronisés avec la vitesse et l’arrêt de la ligne. Il est aussi possible avec cette solution nappeur + carde de créer des nappes de base de grammage variable avant la dépose par la ou les buses. Lorsque la carde est pilotée avec le nappeur, il est possible de former une nappe de base de grammage variable en sens transversal ce qui n’est pas possible avec une nappeuse pneumatique. Installation de fabrication d’une nappe de fibres non-tissé, notamment en feutre, en 3D est caractérisée en ce qu’elle comporte un dispositif de dépose (8) d’un mélange de fibres sensiblement non liées entre elles sous la forme d’une couche (5) de base sur un tapis de convoyage perméable à l’air, notamment perforé, la couche (5) de base étant convoyée jusqu’à une zone (2) dite d’apport disposée en face d’au moins une buse (3) d’apport de fibres supplémentaires, des moyens d’aspiration étant disposés de manière à aspirer l’air contenu dans la couche (5) de base pour la maintenir sur le tapis de convoyage au niveau de la zone (2) d’apport, la au moins une buse (3) d’apport de fibres déposant sur la couche (5) de base des fibres supplémentaires pour former dans au moins une région de la couche (5) de base au moins une couche (6) supplémentaire pour ainsi obtenir une couche préformée en trois dimensions ou 3D ayant une épaisseur et/ou un masse surfacique variable dans l’espace, la couche préformée 3D étant ensuite convoyée dans un élément de consolidation, notamment par traitement thermique, par exemple dans un four (7), pour consolider la couche préformée en 3D en la nappe finale en trois dimensions ou 3D ayant une épaisseur et/ou une masse surfacique variable dans l’espace. Installation suivant la revendication 1, caractérisée en ce qu’il est prévu des moyens de commande de la vitesse du tapis de convoyage, et ces moyens de commande comportent des moyens d’arrêt ou de ralentissement du déplacement du tapis pendant un laps de temps donné, le temps de déposer une ou des couches (6) supplémentaires sur la couche de base (5) pour la formation d’une couche préformée donnée 3D pour la formation d’un produit, avant de redémarrer ou réaccélérer le tapis pour déplacer la couche préformée 3D d’une distance donnée pour ainsi permettre la dépose d’une ou de couches (6) supplémentaire pour la formation d’un produit suivant sur la couche (5) de base. Installation suivant la revendication 1 ou 2, caractérisée en ce qu’il n’est prévu qu’une seule buse (3) d’apport de fibres supplémentaires dans la zone de formation de la couche préformée. Installation suivant l’une des revendications précédentes, caractérisée en ce qu’il est prévu des moyens de commande de déplacement de la buse (3) ou des buses d’apport de fibres supplémentaires au-dessus de la zone (2) d’apport pour commander le déplacement de la buse (3) ou des buses au-dessus de la zone (2) d’apport en fonction de la forme finale souhaitée du produit. Installation suivant la revendication 4, caractérisée en ce que la au moins une buse (3) est solidaire d’au moins un bras de commande, notamment piloté par un système robotisé. Installation suivant l’une des revendications précédentes, caractérisée en ce que la couche (5) de base est continue. Installation suivant l’une des revendications précédentes, caractérisée en ce qu’il est prévu au moins un gabarit, notamment solidaire d’un bras de commande, notamment piloté par un système robotisé, destiné à être positionné de manière à délimiter la forme d’une région dans laquelle sont apportées des fibres (6) supplémentaires. Installation suivant l’une des revendications précédentes, caractérisée en ce que le mélange de fibres comporte des fibres non liantes et des fibres ou des particules liantes, ces dernières étant destinées, sous l’effet du traitement thermique final à consolider la couche préformée pour obtenir la nappe en 3D. Installation suivant l’une des revendications précédentes, caractérisée en ce que la couche (5) de base a une (des) épaisseur et/ou masse surfacique de base et la couche préformée en 3D a une(des) plus grande(s) épaisseur et/ou masse surfacique comprise entre 1,1 fois et 5 fois l’épaisseur/masse surfacique de base, notamment entre 1,2 et 3. Installation suivant l’une des revendications précédentes, caractérisée en ce que le tapis de convoyage comporte une section rectiligne, notamment au niveau de la zone (2) d’apport. Installation suivant l’une des revendications précédentes, caractérisée en ce que la nappe 3D entrant dans le four (7) est prise en sandwich entre deux tapis respectivement (71) supérieur et (72) inférieur pendant la consolidation thermique, les deux tapis (71,72) étant à distance l’un de l’autre.